(57)【特許請求の範囲】
【請求項１】
少なくとも光学異方性層を有する光学フィルムであって、
前記光学異方性層が、フッ素原子を含まないスメクチック液晶性化合物と、直鎖状のアルキル基によって水素原子が１個置換されたシクロヘキサン環を一部に有するアルキルシクロヘキサン環含有化合物とを含有し、
前記スメクチック液晶性化合物が、ベンゼン環およびシクロヘキサン環からなる群から選択される環構造を少なくとも３個有する化合物であり、
前記アルキルシクロヘキサン環含有化合物が、下記式（２）で表される構造を有する化合物である、光学フィルム。
【化１】
0006559718.tif 000022
ここで、前記式（２）中、＊は、結合位置を表す。
また、Ｒ2は、炭素数１〜１０の直鎖状のアルキル基を表し、ｎは１または２を表す。
また、Ｗ1およびＷ2は、それぞれ独立に、水素原子、アルキル基、アルコキシ基またはハロゲン原子を表し、また、Ｗ1およびＷ2は、これらが互いに結合し、置換基を有していてもよい環構造を形成していてもよい。
【請求項２】
少なくとも光学異方性層を有する光学フィルムであって、
前記光学異方性層が、フッ素原子を含まないスメクチック液晶性化合物と、直鎖状のアルキル基によって水素原子が１個置換されたシクロヘキサン環を一部に有するアルキルシクロヘキサン環含有化合物とを含有し、
前記スメクチック液晶性化合物が、ベンゼン環およびシクロヘキサン環をいずれも有し、かつ、ベンゼン環およびシクロヘキサン環からなる群から選択される環構造を少なくとも３個有する化合物である、光学フィルム。
【請求項３】
前記スメクチック液晶性化合物が、下記式（１）で表される構造を有する化合物である、請求項１または２に記載の光学フィルム。
【化２】
0006559718.tif 000023
ここで、前記式（１）中、＊は結合位置を表し、Ｒ1はそれぞれ独立に水素原子または炭素数１〜６のアルキル基を表す。
【請求項４】
前記光学異方性層における前記スメクチック液晶性化合物の平均チルト角が１．０°以下である、請求項１〜３のいずれか１項に記載の光学フィルム。
【請求項５】
前記光学異方性層の配向秩序度が、０．８以上１．０以下である、請求項１〜４のいずれか１項に記載の光学フィルム。
【請求項６】
前記光学異方性層が、更に、前記スメクチック液晶性化合物以外の他の液晶性化合物を含有し、前記スメクチック液晶性化合物に含まれるベンゼン環およびシクロヘキサン環の合計数と、前記他の液晶性化合物に含まれるベンゼン環およびシクロヘキサン環の合計数とが同じ数である、請求項１〜５のいずれか１項に記載の光学フィルム。
【請求項７】
請求項１〜６のいずれか１項に記載の光学フィルムと、偏光子とを有する、偏光板。
【請求項８】
請求項１〜６のいずれか１項に記載の光学フィルム、または、請求項７に記載の偏光板を有する、画像表示装置。
【発明の詳細な説明】
【技術分野】
【０００１】
本発明は、光学フィルム、偏光板および画像表示装置に関する。
【背景技術】
【０００２】
光学補償シートは画像着色解消や視野角拡大のために、様々な画像表示装置で用いられている。
従来から光学補償シートとしては延伸複屈折フィルムが使用されていたが、近年、延伸複屈折フィルムに代えて、液晶性化合物からなる光学異方性層を有する光学補償シートを使用することが提案されている。【０００３】
このような光学補償シートとして、例えば、特許文献１には、所定の重合性液晶化合物を含有し、室温でネマチックである重合性液晶組成物を重合することによって得られる光学異方性フィルムが記載されている（［請求項１］［請求項３］［請求項６］）。
【先行技術文献】
【特許文献】
【０００４】
【特許文献１】特開２０１４−０７７０６８号公報
【発明の概要】
【発明が解決しようとする課題】
【０００５】
本発明者らは、特許文献１に記載された光学異方性フィルム（光学異方性層）について検討したところ、使用する重合性液晶化合物の種類によっては、形成される光学異方性層の配向性が劣ることを明らかとした。【０００６】
そこで、本発明は、配向性に優れた光学異方性層を有する光学フィルムならびにそれを用いた偏光板および画像表示装置を提供することを課題とする。
【課題を解決するための手段】
【０００７】
本発明者らは、上記課題を達成すべく鋭意検討した結果、所定のスメクチック液晶性化合物とともに、アルキル基が結合したシクロヘキサン環を一部に有する化合物を含有する光学異方性層が配向性に優れることを見出し、本発明を完成させた。
すなわち、以下の構成により上記課題を達成することができることを見出した。【０００８】
［１］  少なくとも光学異方性層を有する光学フィルムであって、
光学異方性層が、フッ素原子を含まないスメクチック液晶性化合物と、直鎖状のアルキル基によって水素原子が１個置換されたシクロヘキサン環を一部に有する化合物とを含有する、光学フィルム。
［２］  スメクチック液晶性化合物が、ベンゼン環およびシクロヘキサン環からなる群から選択される環構造を少なくとも３個有する化合物である、［１］に記載の光学フィルム。
［３］  スメクチック液晶性化合物が、後述する式（１）で表される構造を有する化合物である、［１］または［２］に記載の光学フィルム。
［４］  光学異方性層におけるスメクチック液晶性化合物の平均チルト角が１．０°以下である、［１］〜［３］のいずれかに記載の光学フィルム。
［５］  光学異方性層の配向秩序度が、０．８以上１．０以下である、［１］〜［４］のいずれかに記載の光学フィルム。
［６］  光学異方性層が、更に、スメクチック液晶性化合物以外の他の液晶性化合物を含有し、スメクチック液晶性化合物に含まれるベンゼン環およびシクロヘキサン環の合計数と、他の液晶性化合物に含まれるベンゼン環およびシクロヘキサン環の合計数とが同じ数である、［１］〜［５］のいずれかに記載の光学フィルム。
［７］  ［１］〜［６］のいずれかに記載の光学フィルムと、偏光子とを有する、偏光板。
［８］  ［１］〜［６］のいずれかに記載の光学フィルム、または、［７］に記載の偏光板を有する、画像表示装置。
【発明の効果】
【０００９】
本発明によれば、配向性に優れた光学異方性層を有する光学フィルムならびにそれを用いた偏光板および画像表示装置を提供することができる。
【図面の簡単な説明】
【００１０】
【図１】図１（Ａ）〜（Ｃ）は、それぞれ本発明の光学フィルムの一例を示す模式的な断面図である。
【発明を実施するための形態】
【００１１】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１２】
［光学フィルム］
本発明の光学フィルムは、少なくとも光学異方性層を有する光学フィルムであって、光学異方性層が、フッ素原子を含まないスメクチック液晶性化合物と、直鎖状のアルキル基によって水素原子が１個置換されたシクロヘキサン環を一部に有する化合物（以下、「アルキルシクロヘキサン環含有化合物」とも略す。）とを含有する光学フィルムである。
【００１３】
本発明者らは、上述した通り、フッ素原子を含まないスメクチック液晶性化合物とアルキルシクロヘキサン環含有化合物とを含有することにより、光学異方性層の配向性が良好となる。
これは、詳細には明らかではないが、本発明者らは以下のように推測している。
まず、スメクチック液晶は、ネマチック液晶に対して配向自由度が低いため、転移や熟成、硬化の際に、配向状態に歪みが生じ、配向の均一性が失われると推定している。
そこで、本発明者らは、液晶性化合物に混合しても配向を維持できる程度の剛直性と、配向の歪みを解消できる程度の柔軟性とを有する添加剤を配合すれば、スメクチック液晶の配向性を改善できるという考えに基づき検討を行った。具体的には、本発明者らは、剛直性はベンゼン環やシクロアルキル環などの環構造によって、柔軟性はアルキル鎖などの回転性の高い構造によって生じると推定し、種々検討を行った。
その結果、本発明者らは、剛直なシクロアルキル環に対して柔軟な直鎖状アルキル基が直接結合した構造を有するアルキルシクロヘキサン環含有化合物を用いることで、スメクチック液晶の配向が良好となることを見出した。
なお、本発明者らは、スメクチック液晶性化合物がフッ素原子を有していると、フッ素原子の高い電気陰性度により、アルキルシクロヘキサン環含有化合物を用いた場合であっても、配向性の改善が見られないことも見出した。
【００１４】
図１（Ａ）〜（Ｃ）は、それぞれ本発明の光学フィルムの一例を示す模式的な断面図である。
なお、図１は模式図であり、各層の厚みの関係や位置関係などは必ずしも実際のものとは一致せず、図１に示す支持体、配向膜およびハードコート層は、いずれも任意の構成部材である。
図１に示す光学フィルム１０は、支持体１６と、配向膜１４と、光学異方性層１２とをこの順で有する。
また、光学フィルム１０は、図１（Ｂ）に示すように、支持体１６の配向膜１４が設けられた側とは反対側にハードコート層１８を有していてもよく、図１（Ｃ）に示すように、光学異方性層１２の配向膜１４が設けられた側とは反対側にハードコート層１８を有していてもよい。
以下、本発明の光学フィルムに用いられる種々の部材について詳細に説明する。
【００１５】
〔光学異方性層〕
本発明の光学フィルムが有する光学異方性層は、フッ素原子を含まないスメクチック液晶性化合物と、アルキルシクロヘキサン環含有化合物とを含有する。
【００１６】
＜スメクチック液晶性化合物＞
スメクチック液晶性化合物とは、この液晶性化合物のみで形成する光学異方性層にスメクチック液晶性を示すことができる化合物をいう。
ここで、スメクチック液晶性を示す光学異方性層とは、液晶性化合物のダイレクタ方向と平行な面内方向における周期構造をＸ線回折で構造解析した際に、回折角２θ（入射Ｘ線方向と回折Ｘ線方向とのなす角度）が１°以上３°以下であり、Ｘ線回折ピークの半値幅が０．６°以内となる光学異方性層をいう。なお、Ｘ線回折装置としては、例えば、株式会社リガク製のＲ−ＡＸＩＳ（Ｃｕ線源（５０ｋＶ・３００ｍＡ））を用いて測定することができる。
本発明においては、このようなスメクチック液晶性化合物のうち、分子内にフッ素原子を含まない化合物を用いる。
【００１７】
スメクチック液晶性化合物としては、剛直なメソゲンと柔軟な側鎖が擬似的に相分離することでスメクチック性を発現しやすくなり、かつ、十分な剛直性を示す理由から、ベンゼン環およびシクロヘキサン環からなる群から選択される環構造を少なくとも３個有する化合物であるのが好ましい。
また、光学異方性層の湿熱耐久性付与の観点から、重合性基（例えば、（メタ）アクリロイル基、ビニル基、スチリル基、アリル基等）を２個以上有する化合物であるのが好ましい。
なお、「（メタ）アクリロイル基」とは、アクリロイル基またはメタクリロイル基を表す表記である。
【００１８】
このようなスメクチック液晶性化合物としては、具体的には、例えば、下記式Ｌ−１で表される化合物（液晶性化合物Ｌ−１）、下記式Ｌ−３で表される化合物（液晶性化合物Ｌ−３）、下記式Ｌ−６で表される化合物（液晶性化合物Ｌ−６）、下記式Ｌ−８で表される化合物（液晶性化合物Ｌ−８）、下記式Ｌ−１０で表される化合物（液晶性化合物Ｌ−１０）で表される化合物などが挙げられる。
なお、下記式Ｌ−１中のアクリロイルオキシ基に隣接する基は、プロピレン基（メチル基がエチレン基に置換した基）を表し、液晶性化合物Ｌ−１は、メチル基の位置が異なる位置異性体の混合物を表す。
【化１】
0006559718.tif 000002
0006559718.tif 000003
【００１９】
また、スメクチック液晶性化合物としては、液晶分子間に電子的相互作用が働くことで光学異方性層の配向性がより良好となる理由から、下記式（１）で表される構造を有する化合物であるのが好ましい。
【化２】
0006559718.tif 000004
ここで、上記式（１）中、＊は結合位置を表し、Ｒ1はそれぞれ独立に水素原子または炭素数１〜６のアルキル基を表す。
また、上記式（１）で表される構造を有する化合物としては、上記式（１）におけるＲ1がいずれも水素原子である液晶性化合物Ｌ−１が好適に挙げられる。なお、上記式（１）中、＊で表される結合位置は、液晶性化合物Ｌ−１においては、酸素原子との結合位置を表す。
【００２０】
＜他の液晶性化合物＞
本発明においては、上記光学異方性層は、上述したスメクチック液晶性化合物以外に、他の液晶性化合物を含有していてもよい。
他の液晶性化合物としては、例えば、ネマチック液晶性化合物などが挙げられ、具体的には、後述する実施例でも用いられる下記式Ｌ−２で表される化合物（液晶性化合物Ｌ−２）、下記式Ｌ−４で表される化合物（液晶性化合物Ｌ−４）、下記式Ｌ−９で表される化合物（液晶性化合物Ｌ−９）、下記式Ｌ−１１で表される化合物（液晶性化合物Ｌ−１１）で表される化合物などが挙げられる。
なお、下記式Ｌ−２中のアクリロイルオキシ基に隣接する基は、プロピレン基（メチル基がエチレン基に置換した基）を表し、液晶性化合物Ｌ−２は、メチル基の位置が異なる位置異性体の混合物を表す。
また、上述したスメクチック液晶性化合物と他の液晶性化合物を含有する場合、スメクチック液晶性化合物の含有割合は、スメクチック液晶性化合物と他の液晶性化合物との合計質量に対して少なくとも３５質量％以上であるのが好ましい。
【化３】
0006559718.tif 000005
【００２１】
本発明においては、上記光学異方性層が他の液晶性化合物（特にネマチック液晶性化合物）を含有する場合、光学異方性層の配向性がより良好となる理由から、スメクチック液晶性化合物に含まれるベンゼン環およびシクロヘキサン環の合計数と、他の液晶性化合物に含まれるベンゼン環およびシクロヘキサン環の合計数とが同じ数であることが好ましい。
【００２２】
＜アルキルシクロヘキサン環含有化合物＞
光学異方性層に含有するアルキルシクロヘキサン環含有化合物とは、直鎖状のアルキル基によって水素原子が１個置換されたシクロヘキサン環を一部に有する化合物である。
ここで、「直鎖状のアルキル基によって水素原子が１個置換されたシクロヘキサン環」とは、例えば、下記式（２）に示すように、シクロヘキサン環を２つ有する場合には、分子末端側に存在するシクロヘキサン環の水素原子が直鎖状のアルキル基によって１個置換されたシクロヘキサン環をいう。
【００２３】
アルキルシクロヘキサン環含有化合物としては、例えば、下記式（２）で表される構造を有する化合物が挙げられ、なかでも、光学異方性層の湿熱耐久性付与の観点から、（メタ）アクリロイル基を有する下記式（３）で表される化合物であるのが好ましい。
【化４】
0006559718.tif 000006
【００２４】
ここで、上記式（２）中、＊は結合位置を表す。
また、上記式（２）および（３）中、Ｒ2は炭素数１〜１０の直鎖状のアルキル基を表し、ｎは１または２を表す。
また、Ｗ1およびＷ2はそれぞれ水素原子、アルキル基、アルコキシ基またはハロゲン原子を表し、また、Ｗ1およびＷ2はこれらが互いに結合し、置換基を有していてもよい環構造を形成していてもよい。
また、上記式（３）中、Ｚは−ＣＯＣ−または−ＯＣＯ−を表し、Ｌは炭素数１〜６のアルキレン基を表し、Ｒ3は水素原子またはメチル基を表す。
また、上記式（２）および（３）中のＲ2は、炭素数２〜４の直鎖状のアルキル基が好ましい。
【００２５】
このようなアルキルシクロヘキサン環含有化合物としては、具体的には、例えば、下記式Ａ−１〜Ａ−６で表される化合物が挙げられる。なお、下記式Ａ−３中、Ｒ4は、エチル基またはブチル基を表す。
【化５】
0006559718.tif 000007
【００２６】
本発明においては、上記式Ａ−１〜Ａ−６で表される化合物を用いた後述する実施例の結果から、上記式（２）および（３）中、Ｗ1およびＷ2は、電子吸引性の置換基よりも無置換（水素原子）であることが好ましく、無置換（水素原子）よりも電子供与性の置換基であることがより好ましい。具体的には、Ｗ1およびＷ2の少なくとも一方が水素原子であり、他方がアルコキシ基または水素原子であることが好ましく、一方が水素原子で他方がアルコキシ基であることがより好ましい。
【００２７】
本発明においては、光学異方性層におけるスメクチック液晶性化合物の平均チルト角は、光学異方性層の光学補償能が向上する観点から、１．０°以下であるのが好ましく、０．４°以下であるのがより好ましい。
ここで、平均チルト角とは、光学異方性層のレターデーション値の角度依存性の計算が測定値に一致するように、光学異方性層の一方の面（本発明の光学フィルムにおいては配向膜表面）におけるチルト角θ１および他方の面（本発明の光学フィルムにおいては空気界面）のチルト角θ２を変数としてフィッティングを行い、θ１およびθ２を算出し、その平均値（（θ１＋θ２）／２）として定義する。
【００２８】
また、本発明においては、パネルコントラストを低下させず、表示性能が向上する理由から、光学異方性層の配向秩序度が、０．８以上１．０以下であるのが好ましい。
ここで、配向秩序度（以下、「Ｓ」とも略す。）とは、高分子フィルムの配向度、液晶配向度を表す指標として用いられる値であり、０≦Ｓ≦１の範囲で定義される。Ｓ＝０であれば、液体状態のように完全にランダムな状態を示す。Ｓ＝１であれば結晶のように分子の揺らぎがなく１方向に完全に配向している状態を示す。
本明細書における配向秩序度は、分光光度計（ＵＶ−３１００ＰＣ、島津製作所製）を用い、励起レーザー波長を５３２ｎｍ、励起レーザー出力を試料部で約４００μＷとする測定条件で、分光器前に偏光解消子を取り付けることで測定を行って得た値である。
【００２９】
さらに、本発明においては、優れた視野角特性を付与する観点から、光学異方性層の波長４５０ｎｍにおける面内レターデーションＲｅ（４５０）、および、波長５５０ｎｍにおける面内レターデーションＲｅ（５５０）が、下記式（Ｉ）を満たすのが好ましい。
式（Ｉ）    ０．７５≦Ｒｅ（４５０）／Ｒｅ（５５０）≦１．００
ここで、面内レターデーションの値は、Ａｘｏ Ｓｃａｎ（０ＰＭＦ−１、Ａｘｏｍｅｔｒｉｃｓ社製）において測定波長の光をフィルム法線方向に入射させて測定した値をいう。
【００３０】
本発明においては、上記光学異方性層の厚みについては特に限定されないが、０．１〜１０μｍであるのが好ましく、０．５〜５μｍであるのがより好ましい。
【００３１】
また、本発明においては、光学異方性層の形成方法としては、例えば、上述したスメクチック液晶性化合物およびアルキルシクロヘキサン環含有化合物ならびに任意の他の液晶性化合物や重合開始剤、溶媒などを含有する液晶組成物を用いて、スメクチック液晶性化合物を配向状態で固定化する方法などが挙げられる。
このとき、スメクチック液晶性化合物を固定化する方法としては、例えば、スメクチック液晶性化合物として重合性基を有する液晶性化合物を用い、重合させる固定化する方法等が好適に例示される。
なお、本発明においては、光学異方性層は、後述する任意の支持体上や、後述する本発明の偏光板における偏光子上に形成することができる。
【００３２】
〔支持体〕
本発明の光学フィルムは、上述したように、光学異方性層を形成するための基材として支持体を有していてもよい。
このような支持体は、透明であるのが好ましく、具体的には、光透過率が８０％以上であるのが好ましい。
【００３３】
このような支持体としては、例えば、ガラス基板やポリマーフィルムが挙げられ、ポリマーフィルムの材料としては、セルロース系ポリマー；ポリメチルメタクリレート、ラクトン環含有重合体等のアクリル酸エステル重合体を有するアクリル系ポリマー；熱可塑性ノルボルネン系ポリマー；ポリカーボネート系ポリマー；ポリエチレンテレフタレート、ポリエチレンナフタレート等のポリエステル系ポリマー；ポリスチレン、アクリロニトリル・スチレン共重合体（ＡＳ樹脂）等のスチレン系ポリマー；ポリエチレン、ポリプロピレン、エチレン・プロピレン共重合体等のポリオレフィン系ポリマー；、塩化ビニル系ポリマー；ナイロン、芳香族ポリアミド等のアミド系ポリマー；イミド系ポリマー；スルホン系ポリマー；ポリエーテルスルホン系ポリマー；ポリエーテルエーテルケトン系ポリマー；ポリフェニレンスルフィド系ポリマー；塩化ビニリデン系ポリマー；ビニルアルコール系ポリマー；ビニルブチラール系ポリマー；アリレート系ポリマー；ポリオキシメチレン系ポリマー；エポキシ系ポリマー；またはこれらのポリマーを混合したポリマーが挙げられる。
また、後述する偏光子がこのような支持体を兼ねる態様であってもよい。
【００３４】
本発明においては、上記支持体の厚みについては特に限定されないが、５〜６０μｍであるのが好ましく、５〜１５μｍであるのがより好ましい。
【００３５】
〔配向膜〕
本発明の光学フィルムは、上述した任意の支持体を有する場合、支持体と光学異方性層との間に、配向膜を有しているのが好ましい。なお、上述した支持体が配向膜を兼ねる態様であってもよい。
【００３６】
配向膜は、一般的にはポリマーを主成分とする。配向膜用ポリマー材料としては、多数の文献に記載があり、多数の市販品を入手することができる。
本発明において利用されるポリマー材料は、ポリビニルアルコール又はポリイミド、及びその誘導体が好ましい。特に変性又は未変性のポリビニルアルコールが好ましい。
本発明に使用可能な配向膜については、例えば、国際公開第０１／８８５７４号の４３頁２４行〜４９頁８行に記載された配向膜；特許第３９０７７３５号公報の段落［００７１］〜［００９５］に記載の変性ポリビニルアルコール；特開２０１２−１５５３０８号公報に記載された液晶配向剤により形成される液晶配向膜;等が挙げられる。
【００３７】
本発明においては、スメクチック液晶の持つ高い配向秩序を最大限に活用し、また、配向膜の形成時に配向膜表面に接触しないことで面状悪化を防ぐことが可能となる理由から、配向膜といては光配向膜を利用することも好ましい。
光配向膜としては特に限定はされないが、国際公開第２００５／０９６０４１号の段落［００２４］〜［００４３］に記載されたポリアミド化合物やポリイミド化合物などのポリマー材料；特開２０１２−１５５３０８号公報に記載された光配向性基を有する液晶配向剤により形成される液晶配向膜；Ｒｏｌｉｃ ｅｃｈｎｏｌｏｇｉｅｓ社製の商品名ＬＰＰ−ＪＰ２６５ＣＰなどを用いることができる。
【００３８】
また、本発明においては、上記配向膜の厚さは特に限定されないが、支持体に存在しうる表面凹凸を緩和して均一な膜厚の光学異方性層を形成するという観点から、０．０１〜１０μｍであることが好ましく、０．０１〜１μｍであることがより好ましく、０．０１〜０．５μｍであることがさらに好ましい。
【００３９】
〔ハードコート層〕
本発明の光学フィルムは、フィルムの物理的強度を付与するために、ハードコート層を有しているのが好ましい。具体的には、支持体の配向膜が設けられた側とは反対側にハードコート層を有していてもよく（図１（Ｂ）参照）、光学異方性層の配向膜が設けられた側とは反対側にハードコート層を有していてもよい（図１（Ｃ）参照）。
ハードコート層としては特開２００９−９８６５８号公報の段落［０１９０］〜［０１９６］に記載のものを使用することができる。
【００４０】
〔他の光学異方性層〕
本発明の光学フィルムは、上述したスメクチック液晶性化合物およびアルキルシクロヘキサン環含有化合物を含有する光学異方性層（以下、本段落において形式的に「本発明の光学異方性層」という。）とは別に、他の光学異方性層を有していてもよい。すなわち、本発明の光学フィルムは、本発明の光学異方性層と他の光学異方性層との積層構造を有していてもよい。
このような他の光学異方性層は、上述したスメクチック液晶性化合物以外の液晶性化合物を含む光学異方性層であれば特に限定されない。
ここで、一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井 正男 著，２頁，岩波書店，１９９２）。本発明では、いずれの液晶性化合物を用いることもできるが、棒状液晶性化合物またはディスコティック液晶性化合物（円盤状液晶性化合物）を用いるのが好ましい。２種以上の棒状液晶性化合物、２種以上の円盤状液晶性化合物、または棒状液晶性化合物と円盤状液晶性化合物との混合物を用いてもよい。上述の液晶性化合物の固定化のために、重合性基を有する棒状液晶性化合物または円盤状液晶性化合物を用いて形成することがより好ましく、液晶性化合物が１分子中に重合性基を２以上有することがさらに好ましい。液晶性化合物が二種類以上の混合物の場合には、少なくとも１種類の液晶性化合物が１分子中に２以上の重合性基を有していることが好ましい。
棒状液晶性化合物としては、例えば、特表平１１−５１３０１９号公報の請求項１や特開２００５−２８９９８０号公報の段落［００２６］〜［００９８］に記載のものを好ましく用いることができ、ディスコティック液晶性化合物としては、例えば、特開２００７−１０８７３２号公報の段落［００２０］〜［００６７］や特開２０１０−２４４０３８号公報の段落［００１３］〜［０１０８］に記載のものを好ましく用いることができるが、これらに限定されない。
【００４１】
〔紫外線吸収剤〕
本発明の光学フィルムは、外光（特に紫外線）の影響を考慮して、紫外線（ＵＶ）吸収剤を含むことが好ましく、支持体に紫外線吸収剤を含むことがより好ましい。
【００４２】
紫外線吸収剤としては、紫外線吸収性を発現できるもので、公知のものがいずれも使用できる。そのような紫外線吸収剤のうち、紫外線吸収性が高く、電子画像表示装置で用いられる紫外線吸収能（紫外線カット能）を得るためにベンゾトリアゾール系又はヒドロキシフェニルトリアジン系の紫外線吸収剤が好ましい。また、紫外線の吸収幅を広くするために、最大吸収波長の異なる紫外線吸収剤を２種以上併用することができる。
【００４３】
［偏光板］
本発明の偏光板は、上述した本発明の光学フィルムと、偏光子とを有するものである。
【００４４】
〔偏光子〕
本発明の偏光板が有する偏光子は、光を特定の直線偏光に変換する機能を有する部材であれば特に限定されず、従来公知の吸収型偏光子および反射型偏光子を利用することができる。
吸収型偏光子としては、ヨウ素系偏光子、二色性染料を利用した染料系偏光子、およびポリエン系偏光子などが用いられる。ヨウ素系偏光子および染料系偏光子には、塗布型偏光子と延伸型偏光子があり、いずれも適用できるが、ポリビニルアルコールにヨウ素または二色性染料を吸着させ、延伸して作製される偏光子が好ましい。
また、基材上にポリビニルアルコール層を形成した積層フィルムの状態で延伸および染色を施すことで偏光子を得る方法として、特許第５０４８１２０号公報、特許第５１４３９１８号公報、特許第５０４８１２０号公報、特許第４６９１２０５号公報、特許第４７５１４８１号公報、特許第４７５１４８６号公報を挙げることができ、これらの偏光子に関する公知の技術も好ましく利用することができる。
反射型偏光子としては、複屈折の異なる薄膜を積層した偏光子、ワイヤーグリッド型偏光子、選択反射域を有するコレステリック液晶と１／４波長板とを組み合わせた偏光子などが用いられる。
なかでも、後述する樹脂層との密着性がより優れる点で、ポリビニルアルコール系樹脂（−ＣＨ２−ＣＨＯＨ−を繰り返し単位として含むポリマー。特に、ポリビニルアルコールおよびエチレン−ビニルアルコール共重合体からなる群から選択される少なくとも１つ）を含む偏光子であることが好ましい。
また、本発明においては、上述した通り、このような偏光子が上述した支持体を兼ねる態様であってもよく、上述した支持体および配向膜をいずれも兼ねる態様であってもよい。
【００４５】
本発明においては、偏光子の厚みは特に限定されないが、３μｍ〜６０μｍであるのが好ましく、５μｍ〜３０μｍであるのがより好ましく、５μｍ〜１５μｍであるのが更に好ましい。
【００４６】
〔粘着剤層〕
本発明の偏光板は、本発明の光学フィルムにおける光学異方性層と、偏光子との間に、粘着剤層が配置されていてもよい。
光学異方性層と偏光子との積層のために用いられる粘着剤層としては、例えば、動的粘弾性測定装置で測定した貯蔵弾性率Ｇ’と損失弾性率Ｇ”との比（ｔａｎδ＝Ｇ”／Ｇ’）が０．００１〜１．５である物質のことを表し、いわゆる、粘着剤やクリープしやすい物質等が含まれる。本発明に用いることのできる粘着剤としては、例えば、ポリビニルアルコール系粘着剤が挙げられるが、これに限定されない。
【００４７】
［画像表示装置］
本発明の画像表示装置は、本発明の光学フィルムまたは本発明の偏光板を有する、画像表示装置である。
本発明の画像表示装置に用いられる表示素子は特に限定されず、例えば、液晶セル、有機ＥＬ（エレクトロルミネッセンス）表示パネル、プラズマディスプレイパネル等が挙げられる。
これらのうち、液晶セル、有機ＥＬ表示パネルであるのが好ましく、液晶セルであるのがより好ましいい。すなわち、本発明の画像表示装置としては、表示素子として液晶セルを用いた液晶表示装置、表示素子として有機ＥＬ表示パネルを用いた有機ＥＬ表示装置であるのが好ましく、液晶表示装置であるのがより好ましい。
【００４８】
〔液晶表示装置〕
本発明の画像表示装置の一例である液晶表示装置は、上述した本発明の偏光板と、液晶セルとを有する液晶表示装置である。
なお、本発明においては、液晶セルの両側に設けられる偏光板のうち、フロント側の偏光板として本発明の偏光板を用いるのが好ましく、フロント側およびリア側の偏光板として本発明の偏光板を用いるのがより好ましい。
以下に、液晶表示装置を構成する液晶セルについて詳述する。
【００４９】
＜液晶セル＞
液晶表示装置に利用される液晶セルは、ＶＡ（Ｖｅｒｔｉｃａｌ Ａｌｉｇｎｍｅｎｔ）モード、ＯＣＢ（Ｏｐｔｉｃａｌｌｙ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、又はＴＮ（Ｔｗｉｓｔｅｄ Ｎｅｍａｔｉｃ）モードであることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、及びＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、及び特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００５０】
〔有機ＥＬ表示装置〕
本発明の画像表示装置の一例である有機ＥＬ表示装置としては、例えば、視認側から、本発明の偏光板と、λ／４機能を有する板（以下、「λ／４板」ともいう。）と、有機ＥＬ表示パネルとをこの順で有する態様が好適に挙げられる。
ここで、「λ／４機能を有する板」とは、ある特定の波長の直線偏光を円偏光に（または円偏光を直線偏光に）変換する機能を有する板をいい、例えば、λ／４板が単層構造である態様としては、具体的には、延伸ポリマーフィルムや、支持体上にλ／４機能を有する光学異方性層を設けた位相差フィルム等が挙げられ、また、λ／４板が複層構造である態様としては、具体的には、λ／４板とλ／２板とを積層してなる広帯域λ／４板が挙げられる。
また、有機ＥＬ表示パネルは、電極間（陰極および陽極間）に有機発光層（有機エレクトロルミネッセンス層）を挟持してなる有機ＥＬ素子を用いて構成された表示パネルである。有機ＥＬ表示パネルの構成は特に制限されず、公知の構成が採用される。
【実施例】
【００５１】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００５２】
［実施例１］
＜光配向膜Ｐ−１の形成＞
特開２０１２−１５５３０８号公報、実施例３の記載を参考に、光配向膜用塗布液１を調製した。
ガラス基板上に、調製した光配向膜用塗布液１を、スピンコート法によって塗布し、光異性化組成物層１を形成した。
得られた光異性化組成物層１を偏光紫外線照射（５００ｍＪ／ｃｍ２、７５０Ｗ超高圧水銀ランプ使用）することで、光配向膜Ｐ−１を形成した。【００５３】
＜光学異方性層１の形成＞
光配向膜Ｐ−１上に、下記組成の光学異方性層用塗布液１をスピンコート法によって塗布し、液晶組成物層１を形成した。
形成した液晶組成物層１をホットプレート上でいったんネマチック相（Ｎｅ相）まで加熱した後、冷却することで、スメクチックＡ相（ＳｍＡ相）で配向を安定化させた。
その後、紫外線照射によって配向を固定化し、光学異方性層１を形成し、光学フィルムを作製した。【００５４】
―――――――――――――――――――――――――――――――――
光学異方性層用塗布液１
―――――――――――――――――――――――――――――――――
・下記化合物Ａ−１                                ２０．００質量部
・下記液晶性化合物Ｌ−１                          ４０．００質量部
・下記液晶性化合物Ｌ−２                          ４０．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（下記化合物Ｔ−１）                  ０．２０質量部
・シクロペンタノン                              ４２３．１１質量部
―――――――――――――――――――――――――――――――――【００５５】
【化６】
0006559718.tif 000008
【００５６】
［実施例２〜６および比較例１〜９］
実施例１において、化合物Ａ−１の代わりに、以下に示す化合物のうち下記表１に示す記載の化合物を用いた以外は、実施例１と同様の方法で、実施例２〜６および比較例１〜９で用いる光学異方性層２〜１５を形成した。
【化７】
0006559718.tif 000009
【００５７】
【化８】
0006559718.tif 000010
【００５８】
【化９】
0006559718.tif 000011
【００５９】
［比較例１０］
実施例１において、光学異方性層用塗布液１の代わりに、下記組成の光学異方性層用塗布液１６を用いた以外は、実施例１と同様の方法で、比較例１０の光学異方性層１６を形成した。【００６０】
―――――――――――――――――――――――――――――――――
光学異方性層用塗布液１６
―――――――――――――――――――――――――――――――――
・上記液晶性化合物Ｌ−１                          ５０．００質量部
・上記液晶性化合物Ｌ−２                          ５０．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００６１】
［比較例１１］
実施例１において、光学異方性層用塗布液１の代わりに、下記組成の光学異方性層用塗布液１７を用い、ネマチック相で配向を固定した以外は、実施例１と同様の方法で、比較例１１の光学異方性層１７を形成した。【００６２】
―――――――――――――――――――――――――――――――――
光学異方性層用塗布液１７
―――――――――――――――――――――――――――――――――
・上記化合物Ａ−１                                ２０．００質量部
・上記液晶性化合物Ｌ−２                          ８０．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００６３】
［比較例１２］
実施例１において、光学異方性層用塗布液１の代わりに、下記組成の光学異方性層用塗布液１８を用い、ネマチック相で配向を固定した以外は、実施例１と同様の方法で、比較例１２の光学異方性層１８を形成した。【００６４】
―――――――――――――――――――――――――――――――――
光学異方性層用塗布液１８
―――――――――――――――――――――――――――――――――
・上記液晶性化合物Ｌ−２                        １００．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００６５】
［実施例７］
実施例１において、光学異方性層用塗布液１の代わりに、下記組成の光学異方性層用塗布液１９を用いた以外は、実施例１と同様の方法で、実施例７の光学異方性層１９を形成した。【００６６】
―――――――――――――――――――――――――――――――――
光学異方性層用塗布液１９
―――――――――――――――――――――――――――――――――
・上記化合物Ａ−１                                ２０．００質量部
・下記液晶性化合物Ｌ−３                          ４４．００質量部
・下記液晶性化合物Ｌ−４                          ３６．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００６７】
【化１０】
0006559718.tif 000012
0006559718.tif 000013
【００６８】
［比較例１３］
実施例１において、光学異方性層用塗布液１の代わりに、下記組成の光学異方性層用塗布液２０を用いた以外は、実施例１と同様の方法で、比較例１３の光学異方性層２０を形成した。【００６９】
―――――――――――――――――――――――――――――――――
光学異方性層用塗布液２０
―――――――――――――――――――――――――――――――――
・上記液晶性化合物Ｌ−３                          ５５．００質量部
・上記液晶性化合物Ｌ−４                          ４５．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００７０】
［比較例１４］
実施例１において、光学異方性層用塗布液１の代わりに、下記組成の光学異方性層用塗布液２１を用い、ネマチック相で配向を固定した以外は、実施例１と同様の方法で、比較例１４の光学異方性層２１を形成した。【００７１】
―――――――――――――――――――――――――――――――――
光学異方性層用塗布液２１
―――――――――――――――――――――――――――――――――
・上記化合物Ａ−１                                ２０．００質量部
・下記液晶性化合物Ｌ−５                          ６４．００質量部
・上記液晶性化合物Ｌ−４                          １６．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００７２】
【化１１】
0006559718.tif 000014
【００７３】
［比較例１５］
実施例１において、光学異方性層用塗布液１の代わりに、下記組成の光学異方性層用塗布液２２を用い、ネマチック相で配向を固定した以外は、実施例１と同様の方法で、比較例１５の光学異方性層２２を形成した。【００７４】
―――――――――――――――――――――――――――――――――
光学異方性層用塗布液２２
―――――――――――――――――――――――――――――――――
・上記液晶性化合物Ｌ−５                          ８０．００質量部
・上記液晶性化合物Ｌ−４                          ２０．００質量部
・重合開始剤（ＩＲＧＡＣＵＲＥ  １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００７５】
［実施例８］
実施例１において、光学異方性層用塗布液１の代わりに、下記組成の光学異方性層用塗布液２３を用いた以外は、実施例１と同様にして、実施例８の光学異方性層２３を形成した。【００７６】
―――――――――――――――――――――――――――――――――
光学異方性層用塗布液２３
―――――――――――――――――――――――――――――――――
・上記化合物Ａ−１                                ２０．００質量部
・下記液晶性化合物Ｌ−６                          ８０．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００７７】
【化１２】
0006559718.tif 000015
【００７８】
［比較例１６］
実施例１において、光学異方性層用塗布液１の代わりに、下記組成の光学異方性層用塗布液２４を用い、ネマチック相で配向を固定した以外は、実施例１と同様にして、比較例１６の光学異方性層２４を形成した。【００７９】
―――――――――――――――――――――――――――――――――
光学異方性層用塗布液２４
―――――――――――――――――――――――――――――――――
・上記化合物Ａ−１                                ２０．００質量部
・下記液晶性化合物Ｌ−７                          ８０．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００８０】
【化１３】
0006559718.tif 000016
【００８１】
［実施例９］
＜光配向膜Ｐ−２の形成＞
ガラス基板上に、特開２０１３−２５０５７１号公報の比較例１に記載の方法を参考にし、光異性化組成物層２を形成した。
得られた光異性化組成物層２を偏光紫外線照射（５００ｍＪ／ｃｍ２、７５０Ｗ超高圧水銀ランプ使用）することで、光配向膜Ｐ−２を形成した。【００８２】
実施例１において、光配向膜Ｐ−１の代わりに上記光配向膜Ｐ−２を用いた以外は、実施例１と同様の方法で、実施例９の光学異方性層２５を形成した。【００８３】
［実施例１０］
＜光配向膜Ｐ−３の形成＞
実施例１において、ガラス基板の代わりに偏光子を用いた以外は、実施例１と同様の方法で、光配向膜Ｐ−３を形成した。
なお、偏光子は、特開２００１−１４１９２６号公報の実施例１に従い、延伸したポリビニルアルコールフィルムにヨウ素を吸着させることにより、膜厚２０μｍの偏光子を作製した。【００８４】
実施例１において、光配向膜Ｐ−１の代わりに上記光配向膜Ｐ−３を用いた以外は、実施例１と同様の方法で、実施例１０の光学異方性層２６を形成した。【００８５】
［実施例１１］
実施例１において、光学異方性層用塗布液１の代わりに、下記組成の光学異方性層用塗布液２７を用いた以外は、実施例１と同様にして、実施例１１の光学異方性層２７を形成した。【００８６】
―――――――――――――――――――――――――――――――――
光学異方性層用塗布液２７
―――――――――――――――――――――――――――――――――
・上記化合物Ａ−１                                １２．５０質量部
・上記液晶性化合物Ｌ−１                          ４３．７５質量部
・上記液晶性化合物Ｌ−２                          ４３．７５質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００８７】
［実施例１２］
実施例１において、光学異方性層用塗布液１の代わりに、下記組成の光学異方性層用塗布液２８を用いた以外は、実施例１と同様の方法で、実施例１２の光学異方性層２８を形成した。【００８８】
―――――――――――――――――――――――――――――――――
光学異方性層用塗布液２８
―――――――――――――――――――――――――――――――――
・上記化合物Ａ−１                                ２０．００質量部
・下記液晶性化合物Ｌ−８                          ４４．００質量部
・下記液晶性化合物Ｌ−９                          ３６．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００８９】
【化１４】
0006559718.tif 000017
0006559718.tif 000018
【００９０】
［実施例１３］
実施例１において、光学異方性層用塗布液１の代わりに、下記組成の光学異方性層用塗布液２９を用いた以外は、実施例１と同様の方法で、実施例１３の光学異方性層２９を形成した。【００９１】
―――――――――――――――――――――――――――――――――
光学異方性層用塗布液２９
―――――――――――――――――――――――――――――――――
・上記化合物Ａ−１                                ２０．００質量部
・下記液晶性化合物Ｌ−１０                        ６４．００質量部
・下記液晶性化合物Ｌ−１１                        １６．００質量部
・重合開始剤（ＩＲＧＡＣＵＲＥ １８４、ＢＡＳＦ社製）
３．００質量部
・重合開始剤（ＩＲＧＡＣＵＲＥ ＯＸＥ−０１、ＢＡＳＦ社製）
３．００質量部
・レベリング剤（上記化合物Ｔ−１）                  ０．２０質量部
・シクロペンタノン                              ４２３．１１質量部
―――――――――――――――――――――――――――――――――【００９２】
【化１５】
0006559718.tif 000019
0006559718.tif 000020
【００９３】
＜配向状態＞
上述した各実施例および比較例で作製した光学異方性層について、偏光顕微鏡によって消光位から２°ずらした状態で観察し、下記基準によって評価した。結果を下記表１に示す。
Ａ：液晶ダイレクタがキメ細かく整って配向し、表示性能が非常に優れる
Ｂ：液晶ダイレクタが整って配向し、表示性能が優れる
Ｃ：液晶ダイレクタがやや整って配向している
Ｄ：液晶ダイレクタがやや乱れて配向し、表示性能が劣る
Ｅ：液晶ダイレクタが大幅に乱れて面状が安定せず、表示性能が非常に劣る【００９４】
＜Ｒｅ（４５０）／Ｒｅ（５５０）＞
上述した各実施例および比較例で作製した光学異方性層について、Ａｘｏ Ｓｃａｎ（０ＰＭＦ−１、Ａｘｏｍｅｔｒｉｃｓ社製）を用いて、波長４５０ｎｍおよび波長５５０ｎｍの光をフィルム法線方向に入射させて、Ｒｅ（４５０）およびＲｅ（５５０）の値をそれぞれ測定し、Ｒｅ（４５０）／Ｒｅ（５５０）の値を計算した。結果を下記表１に示す。【００９５】
＜配向秩序度＞
上述した各実施例および比較例で作製した光学異方性層について、分光光度計（ＵＶ−３１００ＰＣ、島津製作所製）を用いて、配向秩序度を測定した。結果を下記表１に示す。【００９６】
＜平均チルト角＞
上述した各実施例および比較例で作製した光学異方性層について、Ａｘｏ Ｓｃａｎ（０ＰＭＦ−１、Ａｘｏｍｅｔｒｉｃｓ社製）を用いて、レターデーション値の角度依存性の計算が測定値に一致するように、光学異方性層の一方の面におけるチルト角θ１および他方の面のチルト角θ２を変数としてフィッティングを行い、θ１およびθ２を算出した。この値の平均値（（θ１＋θ２）／２）から平均チルト角を求めた。結果を下記表１に示す。
なお、機器の測定限界が±１．０°であるため、１．０°以下と測定された場合のチルト角は「≒０°」と記載した。
また、デュアルドメイン等により面状が荒れていて正しい測定が不可能であった場合は、「ＤＤ」と記載した。【００９７】
【表１】
0006559718.tif 000021
【００９８】
表１に示す結果から、液晶性化合物とともに配合する添加剤として、本発明で用いるアルキルシクロヘキサン環含有化合物を配合しない場合は、いずれも配向状態が劣ることが分かった（比較例１〜１０、１２、１３および１５）。なお、比較例６および９で用いた添加剤は、シクロヘキサン環に対して複数のアルキル基や分岐状のアルキル基で置換された化合物となるが、これらの化合物を添加しても配向性は改善できないことが分かった。
また、アルキルシクロヘキサン環含有化合物を配合する場合であっても、液晶性化合物としてスメクチック液晶性化合物を配合しない場合は、チルト角は小さくなるものの配向状態が劣ることが分かった（比較例１１、１４および１６）。
これに対し、スメクチック液晶性化合物およびアルキルシクロヘキサン環含有化合物を配合する場合は、光学異方性層の配向性が良好となることが分かった（実施例１〜１３）。
特に、実施例１と実施例２および３との対比結果、ならびに、実施例１と実施例４〜６との対比結果から、アルキルシクロヘキサン環含有化合物の構造が、電子豊富な芳香環を有する場合、光学異方性層の配向性がより良好となることが分かった。
また、実施例１と実施例７との対比から、スメクチック液晶性化合物が、上記式（１）で表される構造を有する化合物であると、光学異方性層の配向性がより良好となることが分かった。
また、実施例１と実施例１２との対比から、スメクチック液晶性化合物が、ベンゼン環およびシクロヘキサン環からなる群から選択される環構造を少なくとも３個有する化合物であると、光学異方性層の配向性がより良好となることが分かった。
また、実施例１と実施例１３との対比から、スメクチック液晶性化合物に含まれるベンゼン環およびシクロヘキサン環の合計数と、他の液晶性化合物に含まれるベンゼン環およびシクロヘキサン環の合計数とが同じ数であると、光学異方性層の配向性がより良好となることが分かった。
【符号の説明】
【００９９】
１０  光学フィルム
１２  光学異方性層
１４  配向膜
１６  支持体
１８  ハードコート層
【図１】
0006559718.tif 000024